(57)【要約】【課題】低アルカリ金属含有量の炭酸コバルトを低コストかつ高生産性で製造する方法と、それを用いて得られる低アルカリ金属含有量で高性能の酸化コバルトを提供する。【解決手段】コバルト塩水溶液に炭酸アルカリ金属塩を反応させて炭酸コバルトを製造する際に、下記（１）又は（２）の少なくとも一つの操作を採用することを特徴とする低アルカリ金属含有量の炭酸コバルトの製造方法などによって提供。（１）反応温度を２５℃以下に調整する。（２）炭酸アルカリ金属塩として、水酸化アルカリ金属を５〜４０ｇ／ｌの濃度で混合した炭酸アルカリ金属塩水溶液を用いる。【選択図】なし【特許請求の範囲】
【請求項１】
コバルト塩水溶液に炭酸アルカリ金属塩を反応させて炭酸コバルトを製造する際に、下記（１）又は（２）の少なくとも一つの操作を採用することを特徴とする低アルカリ金属含有量の炭酸コバルトの製造方法。
（１）反応温度を２５℃以下に調整する。
（２）炭酸アルカリ金属塩として、水酸化アルカリ金属を５〜４０ｇ／ｌの濃度で混合した炭酸アルカリ金属塩水溶液を用いる。
【請求項２】
前記炭酸アルカリ金属塩がナトリウム塩であることを特徴とする請求項１に記載の炭酸コバルトの製造方法。
【請求項３】
前記炭酸アルカリ金属塩が炭酸水素ナトリウムであることを特徴とする請求項２に記載の炭酸コバルトの製造方法。
【請求項４】
前記反応の温度を１０〜２０℃に調整することを特徴とする請求項１に記載の炭酸コバルトの製造方法。
【請求項５】
前記水酸化アルカリ金属が、水酸化ナトリウムであることを特徴とする請求項１に記載の炭酸コバルトの製造方法。
【請求項６】
請求項１〜５のいずれかに記載の製造方法によって得られる、低アルカリ金属含有量の炭酸コバルト。
【請求項７】
請求項６に記載の炭酸コバルトを用いてなる、低アルカリ金属含有量の酸化コバルト。
【発明の詳細な説明】
【技術分野】
【０００１】
本発明は、低アルカリ含有量の炭酸コバルト、その製造方法及びそれを用いた酸化コバルトに関し、さらに詳しくは、低アルカリ金属含有量の炭酸コバルトを低コストかつ高生産性で製造する方法と、それを用いて得られる低アルカリ金属含有量で高性能の酸化コバルトに関する。
【背景技術】
【０００２】
酸化コバルトは、従来から、陶磁器の顔料、ガラスの着色剤として用いられていたが、近年、コンデンサー、バリスター、サーミスターなどの電子部品のセラミックス材料、さらには、リチウムイオン電池、また有機合成触媒の材料として大きく需要が伸びている。このような用途、特に電子部品又は電池用の材料として用いられる場合には、その製造工程又は使用される環境下で、異常焼結の発生、電気抵抗の減少、電磁気的特性の劣化等の不都合を引き起こす不純物として、アルカリ金属が挙げられ、特にナトリウムは含有されないことが望まれる。
【０００３】
この対策として、アルカリ金属を含有する酸化コバルトを、アルカリ金属を除去するため一般的に行なわれる湿式洗浄又は加熱による揮発等の方法で処理しても、アルカリ金属を効率的に、十分に除去することは難しい。したがって、酸化コバルトの原料として用いるコバルト塩のアルカリ金属の含有量を、事前に低減させることが行なわれる。そこで、アルカリ金属含有量の少ないコバルト塩の製造方法が提案されており、代表的な方法としては、以下のようなものが挙げられ、これらの提案は、低アルカリ金属含有量の酸化コバルトの製造に貢献しているが、それぞれ課題がある。
【０００４】
（１）炭酸水素アンモニウム、炭酸アンモニウムなどのナトリウムを含まない炭酸アルカリ塩を使用して、コバルト塩水溶液から濾過性の良好な塩基性炭酸コバルトを沈殿生成する方法。この沈澱物は、濾過性が良好なので洗浄操作によって、アンモニウム含有量を低下させ、さらに仮焼によって低アンモニウム含有量の酸化コバルトを得ることができるが、反応剤に比較的高価な炭酸水素アンモニウムを使用し高コストであること、なにより、溶液中に多量のアンモニウムイオンが含まれるので廃液処理が非常に高コストであること等の問題がある。
【０００５】
（２）水酸化アルカリ金属を使用して、コバルト塩水溶液から水酸化コバルトを製造し、生成した沈殿物の洗浄を繰り返すことによりアルカリ金属等の不純物を除去する方法（例えば、特許文献１参照）。この沈澱物は、一般に粒子が微細で濾過性及び沈降性が非常に悪い水酸化コバルトであるので、工業規模での水洗、濾過が困難で生産性が低いという問題がある。
【０００６】
（３）炭酸ナトリウム若しくは炭酸水素ナトリウムを使用して、コバルト塩水溶液から塩基性炭酸コバルトを沈殿生成し、その後水酸化ナトリウム溶液で洗浄し、さらに水洗して低ナトリウム含有量の塩基性炭酸コバルトを得る方法（例えば、特許文献２参照）。この方法では、炭酸イオン濃度の高い状態で副生するジカルボナトコバルト酸ナトリウム（Ｎａ２［Ｃｏ（ＣＯ３）２］・４Ｈ２Ｏ）等の水に不溶性の複塩を水酸化ナトリウム溶液で洗浄して分解することで、ナトリウムの除去を行うことができ、低ナトリウム含有量の炭酸コバルトが得られる。しかしながら、通常行なわれる水洗工程の前にアルカリ洗浄という新たな工程を設ける必要があること、また水酸化ナトリウムなどの薬剤コストの上昇を招くこと等の問題がある。
【０００７】
以上より明らかなように、低アルカリ金属含有量の酸化コバルトを得るための原料としては、水酸化コバルトに比べて、濾過性が良好で水洗操作が容易に行える塩基性炭酸コバルト等の炭酸コバルト塩が望ましい。また、炭酸アルカリ塩として、排水問題を回避できる炭酸アルカリ金属塩が望ましい。
【０００８】
以上の状況から、低アルカリ金属含有量の炭酸コバルトを低コストかつ高生産性で製造する方法と、それを用いた低アルカリ金属含有量で高性能の酸化コバルトが求められている。なお、本明細書で用いる炭酸コバルトは、炭酸基と水酸基を有する塩基性炭酸コバルトを含む広義のコバルト炭酸塩化合物を表す。
【０００９】
【特許文献１】特開昭５５−６２８１４号公報（第１頁）
【特許文献２】特開平７−１９６３２３号公報（第１頁、第２頁）
【発明の開示】
【発明が解決しようとする課題】
【００１０】
本発明の目的は、上記の従来技術の問題点に鑑み、低アルカリ金属含有量の炭酸コバルトを低コストかつ高生産性で製造する方法と、それを用いて得られる低アルカリ金属含有量で高性能の酸化コバルトを提供することにある。
【課題を解決するための手段】
【００１１】
本発明者らは、上記目的を達成するために、酸化コバルトの製造方法において、特に炭酸コバルトについて、鋭意研究を重ねた結果、特定の条件で反応を行ったところ、低アルカリ金属含有量の炭酸コバルトを低コストかつ高生産性で製造できることを見出し、本発明を完成した。
【００１２】
すなわち、本発明の第１の発明によれば、コバルト塩水溶液に炭酸アルカリ金属塩を反応させて炭酸コバルトを製造する際に、下記（１）又は（２）の少なくとも一つの操作を採用することを特徴とする低アルカリ金属含有量の炭酸コバルトの製造方法が提供される。
（１）反応温度を２５℃以下に調整する。
（２）炭酸アルカリ金属塩として、水酸化アルカリ金属を５〜４０ｇ／ｌの濃度で混合した炭酸アルカリ金属塩水溶液を用いる。
【００１３】
また、本発明の第２の発明によれば、第１の発明において、前記炭酸アルカリ金属塩がナトリウム塩であることを特徴とする炭酸コバルトの製造方法が提供される。
【００１４】
また、本発明の第３の発明によれば、第１の発明において、前記炭酸アルカリ金属塩が炭酸水素ナトリウムであることを特徴とする炭酸コバルトの製造方法が提供される。
【００１５】
また、本発明の第４の発明によれば、第１の発明において、前記反応の温度を１０〜２０℃に調整することを特徴とする炭酸コバルトの製造方法が提供される。
【００１６】
また、本発明の第５の発明によれば、第１の発明において、前記水酸化アルカリ金属が、水酸化ナトリウムであることを特徴とする炭酸コバルトの製造方法が提供される。
【００１７】
また、本発明の第６の発明によれば、第１〜５のいずれかの製造方法によって得られる、低アルカリ金属含有量の炭酸コバルトが提供される。
【００１８】
また、本発明の第７の発明によれば、第６の発明の炭酸コバルトを用いてなる、低アルカリ金属含有量の酸化コバルトが提供される。
【発明の効果】
【００１９】
本発明の低アルカリ金属含有量の炭酸コバルト、その製造方法及びそれを用いた酸化コバルトは、低アルカリ金属含有量の炭酸コバルトを低コストかつ高生産性で製造することができる方法であり、それを用いて得られる酸化コバルトは低アルカリ金属含有量で高性能であり、その工業的価値は極めて大きい。
【発明を実施するための最良の形態】
【００２０】
以下、本発明の低アルカリ金属含有量の炭酸コバルト、その製造方法及びそれを用いた酸化コバルトを詳細に説明する。
本発明の低アルカリ金属含有量の炭酸コバルト、その製造方法及びそれを用いた酸化コバルトは、コバルト塩水溶液に炭酸アルカリ金属塩を添加して反応させることによって、低アルカリ金属含有量の炭酸コバルトを製造する方法において、（１）前記反応の温度を２５℃以下に調整する操作、及び／又は（２）前記炭酸アルカリ金属塩として、水酸化アルカリ金属を５〜４０ｇ／ｌの濃度で混合した炭酸アルカリ金属塩水溶液を用いる操作を含む製造方法であり、それによって製造された炭酸コバルト及びそれを用いた酸化コバルトである。
【００２１】
１．炭酸コバルトの製造方法
本発明の炭酸コバルトの製造方法は、コバルト塩水溶液に炭酸アルカリ金属塩を反応させて炭酸コバルトを製造する際に、下記（１）又は（２）の少なくとも一つの操作を含む低アルカリ金属含有量の炭酸コバルトの製造方法である。
（１）反応温度を２５℃以下に調整する。
（２）炭酸アルカリ金属塩として、水酸化アルカリ金属を５〜４０ｇ／ｌの濃度で混合した炭酸アルカリ金属塩水溶液を用いる。
【００２２】
すなわち、本発明の製造方法は、コバルト塩水溶液に炭酸アルカリ金属塩を添加して反応させることよって、低アルカリ金属含有量の炭酸コバルトを製造する方法において、前記反応の温度を２５℃以下に調整する操作を含む製造方法（Ａ）、前記炭酸アルカリ金属塩として、水酸化アルカリ金属を５〜４０ｇ／ｌの濃度で混合した炭酸アルカリ金属塩水溶液を用いる操作を含む製造方法（Ｂ）、又は前記炭酸アルカリ金属塩として、水酸化アルカリ金属を５〜４０ｇ／ｌの濃度で混合した炭酸アルカリ金属塩水溶液を用いる操作と前記反応の温度を２５℃以下に調整する操作を含む製造方法（Ｃ）のいずれかである。
【００２３】
本発明の炭酸コバルトの製造方法において、反応温度を所定温度に調整することと、上記炭酸アルカリ金属塩として水酸化アルカリ金属を所定濃度で混合した炭酸アルカリ金属塩水溶液を用いることとが、それぞれ重要な意義を持つ。これによって、従来の技術課題に対して工業的に高生産性が得られる方法での解決策が得られ、低アルカリ金属含有量の炭酸コバルトを製造することできる。
【００２４】
これに対して、従来の炭酸コバルトの製造方法では、以下の技術課題のため、低アルカリ金属含有量の炭酸コバルトを簡便な方法で製造することができなかった。例えば、炭酸コバルトの製造方法として、塩化コバルト、硝酸コバルト、硫酸コバルト等のコバルト塩水溶液に炭酸ナトリウム又は炭酸水素ナトリウムを添加して反応させて、炭酸コバルトを沈殿物として得る方法が行なわれる。このとき生成する炭酸コバルトのナトリウム含有量は、１〜４重量％であり、しかも水洗浄で除去することができない。
【００２５】
これは、上記反応において、ジカルボナトコバルト酸ナトリウム（Ｎａ２［Ｃｏ（ＣＯ３）２］・４Ｈ２Ｏ）等の水に不溶性のアルカリ金属複塩が一部形成され、これが沈殿生成する炭酸コバルトに混入するためと思われる。この複塩の形成の反応機構としては、高炭酸イオン濃度の溶液中ではＣｏイオンは炭酸イオンと錯イオンを形成しており、さらにナトリウム等の１価カチオンと複塩を形成するものと見られる。
【００２６】
したがって、この複塩を形成する反応を抑制し、主反応である炭酸コバルト生成反応を優先的にすすめることが重要である。このためには、上記反応の温度を所定温度に調整することと、上記炭酸アルカリ金属塩として水酸化アルカリ金属を所定濃度で混合した炭酸アルカリ金属塩水溶液を用いることとが有効である。
【００２７】
上記製造方法において反応の制御方法は、特に限定されるものではなく、所定濃度のコバルト塩の水溶液に、所定濃度の炭酸アルカリ金属塩水溶液を所定比率で混合して行なう方法、又は反応液のｐＨが所定値になるように炭酸アルカリ金属塩水溶液の添加速度を調節する方法等が用いられる。
【００２８】
前者の方法では、コバルト塩水溶液に対する炭酸アルカリ金属塩の添加量は、特に限定されるものではないが、コバルトの高回収率を得るため、コバルト塩水溶液中のコバルト量に対して、ＣｏＣＯ３とするための化学当量の１．０〜１．５倍が好ましい。また、後者の方法では、反応液のｐＨは、特に限定されるものではなく、コバルトの高回収率を得るため、６．５〜８．０が好ましい。
【００２９】
上記製造方法において用いられる炭酸アルカリ金属塩としては、特に限定されるものではなく、ナトリウム、カリウム等のアルカリ金属の炭酸塩が用いられるが、特に安価である炭酸ナトリウム又は炭酸水素ナトリウムが好ましく、アルカリとしての性質が弱いため反応に際してｐＨ制御性に優れ、低いナトリウム含有量が得られ易い炭酸水素ナトリウムがさらに好ましい。
【００３０】
（１）製造方法（Ａ）
上記製造方法（Ａ）は、反応の温度を２５℃以下に調整する操作を含む製造方法である。上記方法において反応温度は、２５℃以下、好ましくは１０〜２０℃、さらに好ましくは１４〜１８℃に調整する。すなわち、前記の複塩生成反応は、反応温度を低下させることにより、主反応である炭酸コバルト生成反応に比べて相対的に反応速度が遅くなるので、室温以下にまで反応温度を低下して、複塩生成を抑制する。反応温度が２５℃を超えると、複塩生成反応の抑制の効果が小さく、電子部品及び電池材料として期待されるアルカリ金属含有量が得られない。一方、低温ほど、複塩生成反応の抑制効果が大きいが、過度の低温化は冷却装置のコストが高くなるので、１０℃以上が用いられる。
【００３１】
（２）製造方法（Ｂ）
上記製造方法（Ｂ）は、炭酸アルカリ金属塩として、水酸化アルカリ金属を５〜４０ｇ／ｌの濃度で混合した炭酸アルカリ金属塩水溶液を用いる操作を含む製造方法である。すなわち、水酸化アルカリ金属を添加することによって、反応溶液中にＯＨ−イオンが増えＣＯ３２−イオン濃度が低下すること、また、炭酸塩化に比べて反応速度の大きい水酸化の反応が同時に起こること等によって、上記複塩の生成が抑制され水酸化物や炭酸塩となるので、アルカリ金属含有量が低下する。
【００３２】
上記方法において、炭酸アルカリ金属塩水溶液中の水酸化アルカリ金属濃度は、５〜４０ｇ／ｌ、好ましくは２０〜４０ｇ／ｌ、さらに好ましくは２０〜３０ｇ／ｌである。すなわち、水酸化ナトリウム濃度が、５ｇ／ｌ未満では、生成する炭酸コバルトのナトリウム含有量の低下の効果が十分でない。一方、４０ｇ／ｌを越えると、水酸化反応が主体となるため、得られる沈殿物は水酸化コバルトが主成分となる。そのため、沈殿物の微細化によって、濾過性が悪化し、洗浄性の不良が起こる。
【００３３】
上記方法における反応温度は、特に限定されるものではなく、室温以上の工程液の温度で行なわれる。
上記方法において用いられる水酸化アルカリ金属は、特に限定されるものではなく、ナトリウム、カリウム等のアルカリ金属の水酸化物が用いられるが、特に安価である水酸化ナトリウムが好ましい。
【００３４】
（３）製造方法（Ｃ）
上記製造方法（Ｃ）は、上記炭酸アルカリ金属塩として、水酸化アルカリ金属を５〜４０ｇ／ｌの濃度で混合した炭酸アルカリ金属塩水溶液を用いる操作と前記反応の温度を２０℃以下に調整する操作を含む製造方法である。上記方法において、上記製造方法（Ａ）と上記製造方法（Ｂ）の操作が行なわれる。ここで用いられる処理条件は、上記製造方法（Ａ）と（Ｂ）のそれぞれと同様の条件で行える。
【００３５】
２．炭酸コバルト
本発明の炭酸コバルトは、上記（Ａ）〜（Ｃ）の製造方法によって得られる低アルカリ金属含有量の炭酸コバルトである。上記製造方法で得られる炭酸コバルトの沈殿物は、遠心分離機等の固液分離装置によって、反応濾液と分離され、次いで水洗浄を行い脱水される。
上記炭酸コバルトのアルカリ金属含有量は、通常操業での反応温度３０〜７０℃での１〜４重量％に対して、製造方法（Ａ）又は（Ｃ）においては、２５℃で０．３重量％以下、２０℃で０．１重量％以下となる。また、製造方法（Ｂ）においては、０．７重量％以下、好ましい条件下では０．３重量％以下となる。
以上、本発明の製造方法によって、低アルカリ金属含有量の炭酸コバルトが得られる。
【００３６】
３．酸化コバルト
本発明の酸化コバルトは、上記製造方法で得られる炭酸コバルトを原料として用いて、これを仮焼して得られる低アルカリ金属含有量の酸化コバルトである。上記酸化コバルトは、アルカリ金属含有量が従来品に比べて低いので、電子部品及び電池材料などのナトリウム等のアルカリ金属の含有を嫌う用途に用いるのに、好適である。
【００３７】
上記酸化コバルトの製造方法は、特に限定されるものでなく、上記炭酸コバルトを仮焼する方法が用いられるが、この中で、特に空気中で３５０℃以上の温度で加熱処理する方法が好ましい。仮焼の温度が、３５０℃未満では、炭酸塩の分解が不十分で未分解物が残る。
【実施例】
【００３８】
以下に、本発明の実施例及び比較例によって本発明をさらに詳細に説明するが、本発明は、これらの実施例によってなんら限定されるものではない。なお、実施例及び比較例で用いた炭酸コバルトの金属及び水分率の分析方法は、以下の通りである。
（１）金属の分析：脱水処理後の試料を１０５℃で２４時間乾燥後、ＩＣＰ発光分析法で行った。
（２）水分率の分析：脱水処理後の試料を１０５℃で２４時間乾燥し、前後の重量変化を求めた。
【００３９】
（実施例１）
上記製造方法（Ａ）に従って、炭酸コバルトの製造を行い、得られた炭酸コバルトのナトリウム含有量を評価した。
まず、炭酸アルカリ金属水溶液として、濃度１４０ｇ／ｌの炭酸水素ナトリウム水溶液の２０ｌを予め反応槽に入れた。次に、反応槽内を撹拌しながら、反応温度を１８℃に調整して、濃度５０ｇ／ｌの塩化コバルト水溶液の２０ｌを、３０分間かけて給液して反応させた。ここで、炭酸アルカリ金属の添加量は、コバルト塩水溶液中のコバルト量に対して、ＣｏＣＯ３とするための化学当量の１．０倍であった。
その後、２０分間反応を継続させた後、スラリーを遠心分離機を用いて固液分離して、炭酸コバルトと反応濾液とに分離した。次いで、得られた炭酸コバルトは、水によりレパルプ洗浄し再度遠心分離機を用いて脱水処理した。ここで、得られた炭酸コバルトのナトリウム含有量を分析した。結果を表１に示す。
【００４０】
（実施例２）
上記製造方法（Ａ）に従って、炭酸コバルトの製造を行い、得られた炭酸コバルトのナトリウム含有量を評価した。
まず、試薬１級の塩化コバルトを溶解して得た濃度５０ｇ／ｌの塩化コバルト水溶液の１ｌを予め反応槽に入れた。次に、反応槽内を撹拌しながら、反応温度を１４℃に調整して、炭酸アルカリ金属水溶液として、試薬１級の炭酸ナトリウムを溶解して得た濃度１００ｇ／ｌの炭酸ナトリウム水溶液を給液して４時間反応させた。反応後の最終ｐＨを、７．７に調整した。
その後、スラリーを吸引濾過で固液分離して、炭酸コバルトと反応濾液とに分離した。次いで、得られた炭酸コバルトは、水によりレパルプ洗浄し再度吸引濾過を用いて脱水処理した。ここで、得られた炭酸コバルトのナトリウム含有量を分析した。結果を表１に示す。
【００４１】
（実施例３）
上記製造方法（Ａ）に従って、炭酸コバルトの製造を行い、得られた炭酸コバルトのナトリウム含有量を評価した。
炭酸アルカリ金属水溶液として濃度７３ｇ／ｌの炭酸水素ナトリウム水溶液を用いたこと、及び反応後の最終ｐＨを、６．９に調整した以外は、実施例２と同様に行った。ここで、得られた炭酸コバルトのナトリウム含有量を分析した。結果を表１に示す。
【００４２】
（実施例４）
上記製造方法（Ａ）に従って、炭酸コバルトの製造を行い、得られた炭酸コバルトのナトリウム含有量を評価した。
反応温度を２５℃とした以外は、実施例１と同様に行った。ここで、得られた炭酸コバルトのナトリウム含有量を分析した。結果を表１に示す。
【００４３】
（実施例５）
上記製造方法（Ｃ）に従って、炭酸コバルトの製造を行い、得られた炭酸コバルトのナトリウムとコバルト含有量及び水分率を評価した。
まず、炭酸アルカリ金属水溶液として、試薬１級の炭酸ナトリウムを溶解して得た濃度１００ｇ／ｌの炭酸ナトリウム水溶液に、１０ｇ／ｌの濃度になるように水酸化ナトリウムを添加した水溶液を調製した。次に、前記炭酸アルカリ金属水溶液と同時に、試薬１級の塩化コバルトを溶解して得た濃度５０ｇ／ｌの塩化コバルト水溶液を、容量１Ｌの反応容器にポンプで給液して、反応槽内を撹拌しながら、反応温度を１８℃に調整して反応させた。なお、滞留時間が１時間となるように、また反応液のｐＨが７．５になるように、両者の液流量を調整した。
その後、スラリーを吸引濾過で固液分離して、炭酸コバルトと反応濾液とに分離した。次いで、得られた炭酸コバルトは、水により掛け水洗浄し再度吸引濾過を用いて脱水処理した。ここで、得られた炭酸コバルトのナトリウム含有量を分析した。結果を表１に示す。
【００４４】
（実施例６〜９）
上記製造方法（Ｂ）に従って、炭酸コバルトの製造を行い、得られた炭酸コバルトのナトリウムとコバルト含有量及び水分率を評価した。
まず、炭酸アルカリ金属水溶液として、試薬１級の炭酸ナトリウムを溶解して得た濃度１００ｇ／ｌの炭酸ナトリウム水溶液に、５、１０、２０、４０ｇ／ｌの濃度になるように水酸化ナトリウムを添加した水溶液を調製した。次に、前記炭酸アルカリ金属水溶液と同時に、試薬１級の塩化コバルトを溶解して得た濃度５０ｇ／ｌの塩化コバルト水溶液を、容量１Ｌの反応容器にポンプで給液して、反応槽内を撹拌しながら、反応温度を７０℃に調整して反応させた。なお、滞留時間が１時間となるように、また反応液のｐＨが７．５になるように、両者の液流量を調整した。
その後、スラリーを吸引濾過で固液分離して、炭酸コバルトと反応濾液とに分離した。次いで、得られた炭酸コバルトは、水により掛け水洗浄し再度吸引濾過を用いて脱水処理した。ここで、得られた炭酸コバルトから採取した試料を用いて、ナトリウムとコバルト含有量及び水分率を分析した。結果を表２に示す。
【００４５】
（比較例１）
炭酸アルカリ金属水溶液として、５０ｇ／ｌの濃度に水酸化ナトリウムを混合した炭酸ナトリウム水溶液を用いた以外は、実施例６と同様に行った。ここで、炭酸コバルトは、濾過性が不良であった。得られた炭酸コバルトから採取した試料を用いて、ナトリウムとコバルト含有量及び水分率を分析した。結果を表２に示す。
【００４６】
（比較例２）
炭酸アルカリ金属水溶液として、水酸化ナトリウムを加えることなく炭酸ナトリウム水溶液を用いた以外は、実施例６と同様に行った。ここで、得られた炭酸コバルトから採取した試料を用いて、ナトリウムとコバルト含有量及び水分率を分析した。結果を表２に示す。
【００４７】
【表１】
2005041737.tif 000002
【００４８】
【表２】
2005041737.tif 000003
【００４９】
表１より、実施例１〜４では製造方法（Ａ）により、また実施例５では製造方法（Ｃ）により、反応温度で、本発明の方法に従って行われたので、低ナトリウム含有量の炭酸コバルトが得られることが分かる。
【００５０】
表２より、実施例６〜９では、製造方法（Ｂ）により炭酸アルカリ金属水溶液中の水酸化ナトリウムを所定濃度に調整して、本発明の方法に従って行われたので、低ナトリウム含有量の炭酸コバルトが得られることが分かる。これに対して、比較例１又は２では、炭酸アルカリ金属水溶液中の水酸化ナトリウム濃度がこれらの条件に合わないので、炭酸コバルト中のナトリウム含有量又は水分率（濾過性）で満足すべき結果が得られないことが分かる。
【産業上の利用可能性】
【００５１】
以上より明らかなように、本発明の低アルカリ金属含有量の炭酸コバルト、その製造方法及びそれを用いた酸化コバルトは、電子部品及び電池材料分野の酸化コバルト原料として利用され、特にナトリウム等のアルカリ金属の含有を嫌う用途に好適に用いられる。